Пропиленовый сополимер с превосходными оптическими свойствами

1. Полипропиленовая композиция (Р) для получения изделия, включающая по меньшей мере 90,0 мас.%, в расчете на общую массу полипропиленовой композиции (Р), сополимера (С) пропилена и 1-гексена, включающего
i) первый статистический пропиленовый сополимер (А) пропилена и 1-гексена, имеющий содержание 1-гексена в диапазоне от 0,8 до 3,0 мас.%, и
ii) второй статистический пропиленовый сополимер (В) пропилена и 1-гексена, имеющий более высокое содержание 1-гексена, чем первый статистический пропиленовый сополимер (А),
где сополимер (С) имеет общее содержание 1-гексена от 4,5 до 7,5 мас.%,
и где сополимер (С) имеет содержание растворимых в ксилоле веществ (XCS) от 8,0 до 30,0 мас.%.
2. Полипропиленовая композиция (Р) по п.1, где второй статистический пропиленовый сополимер (В) представляет собой сополимер пропилена и 1-гексена, имеющий содержание 1-гексена в диапазоне от 6,0 до 12,0 мас.%.
3. Полипропиленовая композиция (Р) по п. 1 или 2, соответствующая соотношению (1)
2
2
где ПТР(А) представляет собой показатель текучести расплава ПТР при 230°С, 2,16 кг, определяемый в соответствии с ISO 1133 в г/10 мин, первого статистического пропиленового сополимера (А), а ПТР(С) представляет собой показатель текучести расплава ПТР при 230°С, 2,16 кг, определяемый в соответствии с ISO 1133 в г/10 мин, сополимера (С).
2
4. Полипропиленовая композиция (Р) по любому из предшествующих пунктов, где сополимер (С) имеет показатель текучести расплава ПТР при 230°С, 2,16 кг, определяемый в соответствии с ISO 1133, от 0,4 до 12,0 г/10 мин.
5. Полипропиленовая композиция (Р) по любому из предшествующих пунктов, где массовое соотношение между первым статистическим пропиленовым сополимером (А) и вторым статистическим пропиленовым сополимером (В) в сополимере (С) составляет от 30:70 до 70:30.
6. Полипропиленовая композиция (Р) по любому из предшествующих пунктов, где сополимер (С) имеет количество 2,1-эритро-региодефектов по меньшей мере 0,4 мол.%.
7. Полипропиленовая композиция (Р) по любому из предшествующих пунктов, где
2
i) первый статистический пропиленовый сополимер (А) имеет показатель текучести расплава ПТР при 230°С, 2,16 кг, определяемый в соответствии с ISO 1133, от 0,3 до 12,0 г/10 мин, и/или
2
ii) второй статистический пропиленовый сополимер (В) имеет показатель текучести расплава ПТР при 230°С, 2,16 кг, определяемый в соответствии с ISO 1133, от 0,2 до 9,0 г/10 мин.
8. Полипропиленовая композиция (Р) по любому из предшествующих пунктов, где сополимер (С) включает от 35,0 до 65,0 масс.% первого статистического пропиленового сополимера (А) и от 35,0 до 65,0 масс.% второго статистического пропиленового сополимера (В), в расчете на общую массу сополимера (С).
9. Полипропиленовая композиция (Р) по любому из предшествующих пунктов, где сополимер (С) соответствует соотношению (2)
,
где С6(А) представляет собой содержание 1-гексена в первом статистическом пропиленовом сополимере (А) в расчете на общую массу первого статистического пропиленового сополимера (А) в мас.%;
С6(С) представляет собой содержание 1-гексена в сополимере (С) в расчете на общую массу сополимера (С) в мас.%; и
[А]/[С] представляет собой массовое соотношение между первым статистическим пропиленовым сополимером (А) и сополимером (С) в г/г.
10. Полипропиленовая композиция (Р) по любому из предшествующих пунктов, где сополимер (С) имеет содержание растворимых в горячем гексане веществ (HHS), измеренное в соответствии с FDA 177.1520, равное или ниже 1,5 мас.%.
11. Изделие, включающее по меньшей мере 90,0 мас.% полипропиленовой композиции (Р) по любому из пп. 1-10.
12. Изделие по п. 11, которое представляет собой пленку, предпочтительно пленку, полученную экструзией с раздувом.
13. Изделие по п. 12, где пленка имеет
i) мутность до паровой стерилизации, определяемую в соответствии с ASTM D 1003-00, измеренную на пленке толщиной 50 мкм, полученной экструзией с раздувом, ниже 10,0%, и
ii) мутность после паровой стерилизации, определяемую в соответствии с ASTM D 1003-00, измеренную на пленке толщиной 50 мкм, полученной экструзией с раздувом, ниже 12,0%.
14. Применение изделия по п. 12 или 13 в качестве свариваемого слоя в многослойной пленке.
15. Способ получения сополимера (С) по любому из пп. 1-10, представляющий собой способ последовательной полимеризации, включающий по меньшей мере два последовательно соединенных реактора, где указанный способ включает стадии
(A) полимеризации в первом реакторе (R-1), представляющем собой суспензионный реактор (SR), предпочтительно петлевой реактор (LR), пропилена и 1-гексена, с получением первого статистического пропиленового сополимера (А),
(B) перемещения указанного первого статистического пропиленового сополимера (А) и непрореагировавших сомономеров из первого реактора (R-1) во второй реактор (R-2), представляющий собой газофазный реактор (GPR-1),
(C) подачи в указанный второй реактор (R-2) пропилена и 1-гексена,
(D) полимеризации пропилена и 1-гексена в указанном втором реакторе (R-2) и в присутствии указанного первого статистического пропиленового сополимера (А) с получением второго статистического пропиленового сополимера (В), причем указанный первый статистический пропиленовый сополимер (А) и указанный второй статистический пропиленовый сополимер (В) образуют сополимер (С) полипропиленовой композиции (Р),
в котором также
в первом реакторе (R-1) и втором реакторе (R-2) полимеризация происходит в присутствии твердой каталитической системы (SCS), причем указанная твердая каталитическая система (SCS) включает соединение переходного металла формулы (I)
,
1
20
2
20
2
20
3
12
6
20
7
20
3
12
6
20
1
20
3
3
2
2
где каждый Ср независимо представляет собой незамещенный или замещенный и/или конденсированный циклопентадиенильный лиганд, замещенный или незамещенный инденильный или замещенный или незамещенный флуоренильный лиганд; причем возможные один или более заместителей независимо выбраны предпочтительно из галогена, углеводородного радикала, например С-С-алкила, С-С-алкенила, С-С-алкинила, С-С-циклоалкила, С-С-арила или С-С-арилалкила, С-С-циклоалкила, который содержит 1, 2, 3 или 4 гетероатома в кольцевой группировке, С-С-гетероарила, С-С-галогеналкила, -SiR", -OSiR", -SR", -PR", OR" или -NR",
1
20
2
20
2
20
3
12
6
20
2
каждый R" независимо представляет собой водород или углеводородный радикал, выбранный из С-С-алкила, С-С-алкенила, С-С-алкинила, С-С- циклоалкила или С-С-арила, или в случае -NR", два заместителя R" могут образовывать пяти- или шестичленное кольцо вместе с атомом азота, к которому они присоединены;
1
20
1
20
1
20
6
20
R представляет собой мостик из 1-2 атомов С и 0-2 гетероатомов, в котором гетероатом или гетероатомы может представлять собой атом или атомы Si, Ge и/или О, где каждый из атомов мостика может независимо иметь заместители, выбранные из заместителей, представляющих собой С-С-алкил, три(С-С-алкил)силил, три(С-С-алкил)силоксил или С-С-арил; или мостик из одного или двух гетероатомов, выбранных из атома или атомов кремния, германия и/или кислорода;
М представляет собой переходный металл 4 группы, выбранный из Zr или Hf, особенно Zr;
1
20
1
20
2
20
2
20
3
12
6
20
6
20
7
20
7
20
3
3
3
2
2
6
20
6
20
1
20
6
20
2
3
3
3
каждый X независимо представляет собой сигма-лиганд, выбранный из Н, галогена, С-С-алкила, С-С-алкоксила, С-С-алкенила, С-С-алкинила, С-С-циклоалкила, С-С-арила, С-С-арилоксила, С-С-арилалкила, С-С-арилалкенила, -SR", -PR", -SiR", -OSiR", -NR" или -CH-Y, где Y представляет собой С-С-арил, С-С-гетероарил, С-С-алкоксил, С-С-арилоксил, -NR", -SR", -PR", -SiR" или -OSiR";
1
20
каждая из указанных выше кольцевых группировок отдельно или как часть другой группировки в качестве заместителя в Ср, X, R" или R может быть дополнительно замещена С-С-алкилом, который может содержать атомы Si и/или О; и
n составляет 1 или 2.
16. Способ по п. 15, в котором соединение переходного металла формулы (I) представляет собой цирконийорганическое соединение формулы (II) или (II')
,
где М представляет собой Zr;
1
6
1
6
каждый X представляет собой сигма-лиганд, предпочтительно каждый X независимо представляет собой атом водорода, атом галогена, С-С алкоксигруппу, С-С алкильную, фенильную или бензильную группу;
2
2
2
2
2
2
2
1
20
3
10
1
20
6
20
7
20
L представляет собой двухвалентный мостик, выбранный из -R'C-, -R'C-CR'-, -R'Si-, -R'Si-SiR'-, -R'Ge-, где каждый R' независимо представляет собой атом водорода, С-С алкил, С-С циклоалкил, три(С-С-алкил)силил, С-С-арил или С-С арилалкил;
2
2'
1
10
каждый R или R представляет собой C-С алкильную группу;
5'
3'
1
10
R представляет собой С-С алкильную группу или группу Z'R;
6
1
10
R представляет собой водород или С-С алкильную группу;
6'
1
10
6
10
R представляет собой С-С алкильную группу или С-С арильную группу;
7
3
1
6
R представляет собой водород, С-С алкильную группу или группу ZR;
7'
1
10
R представляет собой водород или С-С алкильную группу;
Z и Z' независимо представляют собой О или S;
3'
1
10
6
10
R представляет собой С-С алкильную группу или С-С арильную группу, возможно замещенную одной или более группами галогена;
3
1
10
R представляет собой С-С алкильную группу;
каждый n независимо составляет от 0 до 4;
1
1
20
и каждый R независимо представляет собой С-С углеводородную группу.